(57)【要約】【課題】  撥水性に優れ、かつ極めて高い透明性および表面硬度を兼ね備える硬化物層を有する成形物を得る。【解決手段】  基材上に、分子内に下記一般式（Ｉ）で示される構造を有する化合物と、それ以外の不飽和基を有する化合物を含む活性エネルギー線硬化性組成物の硬化物層を有し、かつその硬化物層のヘイズ値が１％以下で、その表面の水との接触角が１２０度以上である成形物。【化１】2005205783.tif 000007（式中、Ｒ１、Ｒ２、Ｒ３、Ｒ４およびＲ５は、水素原子、炭素数１〜１０のアルキル基またはアルコキシ基、および炭素数１〜４のポリアルキレン基から選ばれるいずれかであり、それぞれ互いに同じでも異なっていてもよく、ｎは２以上の整数である）【選択図】なし【特許請求の範囲】
【請求項１】
基材上に、分子内に下記一般式（Ｉ）で示される構造を有する化合物と、それ以外の不飽和基を有する化合物を含む活性エネルギー線硬化性組成物の硬化物層を有し、かつその硬化物層のヘイズ値が１％以下で、その表面の水との接触角が１２０度以上である成形物。
【化１】
2005205783.tif 000004
（式中、Ｒ１、Ｒ２、Ｒ３、Ｒ４およびＲ５は、水素原子、炭素数１〜１０のアルキル基またはアルコキシ基、および炭素数１〜４のポリアルキレン基から選ばれるいずれかであり、それぞれ互いに同じでも異なっていてもよく、ｎは２以上の整数である）
【請求項２】
基材上に、分子内に下記一般式（Ｉ）で示される構造を有する化合物と、それ以外の不飽和基を有する化合物を含む活性エネルギー線硬化性組成物の硬化物層を有する、ヘイズ値が１％以下で、かつその表面の水との接触角が１２０度以上である成形物。
【化２】
2005205783.tif 000005
【請求項３】
一般式（Ｉ）で示される構造を有する化合物がフッ素系化合物である、請求項１または２記載の成形物。
【請求項４】
さらに、化学修飾してなる平均粒子径が５〜１００ｎｍである無機微粒子を含む活性エネルギー線硬化性組成物である、請求項１または２記載の成形物。
【請求項５】
基材が透明である、請求項１または２記載の成形物。
【請求項６】
基材がフイルムである、請求項１または２記載の成形物。
【請求項７】
基材上に、分子内に下記一般式（Ｉ）で示される構造を有する化合物と、それ以外の不飽和基を有する化合物を含む活性エネルギー線硬化性組成物の硬化物層を形成する工程と、該硬化物層をプラズマエッチング処理の工程を有する、請求項１または２記載の成形物の製造方法。
【化３】
2005205783.tif 000006
【発明の詳細な説明】
【技術分野】
【０００１】
本発明は、水に対する接触角が１２０度以上の優れた撥水性を有し、しかもヘイズ値が１％以下である高硬度で透明性に優れる表面を有する成形物、およびその製造方法に関する。
【背景技術】
【０００２】
従来、固体の表面を撥水化する方法としては、ポリシロキサン等のシリコーン系化合物や分子内にフッ素を部分的に含有する化合物または混合物を固体表面に直接塗布する方法や、前述したシリコーン系化合物やフッ素系界面活性剤等を含んだ樹脂を固体表面に塗布することによって表面を撥水化する技術が広く知られている。
また、近年においては、硬化塗膜の表面自由エネルギーを低下させる成分の他に、硬化塗膜中に無機微粒子を含有させ、硬化塗膜表面に微細な凹凸を形成する手法（例えば特許文献１を参照）、有機微粒子を含む塗料を用いる方法（例えば特許文献１を参照）、さらに、微細な凹凸を表面に付与する手法としてプラズマ等の処理によって固体の表面に微小な凹凸突起を形成した後、表面自由エネルギーが低い化合物を固体の表面に結合させることにより撥水化する方法等が知られている（例えば、特許文献３および特許文献４を参照）。
【０００３】
【特許文献１】特開平１０−２７３６１７号公報
【特許文献２】特開平８−３４７９号公報
【特許文献３】特開平４−２８８３４９号公報
【特許文献４】特開２００１−１３１３１８号公報
【発明の開示】
【発明が解決しようとする課題】
【０００４】
しかしながら、単にシリコーン系化合物やフッ素系化合物を含有させた塗料の硬化塗膜は、水との接触角が１１０度以下であり、撥水性の向上が望まれている。また、上記に記載した無機微粒子や有機微粒子を含む塗料を用いる方法や撥水化プラズマ処理に用いる方法では、水との接触角と透明性が改善されたものの、ヘイズ値が高い硬化塗膜となる傾向にある。
一方で、アクリル樹脂、ポリカーボネート樹脂、ポリエステル樹脂、または環状ポリオレフィン樹脂等は、透明性が高いことから、カバー、レンズ、樹脂ガラス等の成形物やそれらを保護するフィルム等の材料として広く用いられている。しかしながら、それら成形物やそれらを保護するフィルム等の表面に撥水性を付与する場合、透明性が低下する傾向にあった。
本発明者らは、撥水性に優れ、かつ極めて高い透明性および表面硬度を兼ね備える表面を有する成形物およびその製造方法を提供することにある。
【課題を解決するための手段】
【０００５】
本発明は、基材上に、分子内に下記一般式（Ｉ）で示される構造を有する化合物（以下、化合物（１）という）と、それ以外の不飽和基を有する化合物（以下、化合物（２）という）を含む活性エネルギー線硬化性組成物（以下、被覆硬化物という）の硬化物層を有し、かつその硬化物層のヘイズ値が１％以下で、その表面の水との接触角が１２０度以上である成形物、
基材上に、化合物（１）と、化合物（２）を含む活性エネルギー線硬化性組成物の硬化物層を有する、ヘイズ値が１％以下で、かつその表面の水との接触角が１２０度以上である成形物、
【０００６】
【化４】
2005205783.tif 000002
（式中、Ｒ１、Ｒ２、Ｒ３、Ｒ４およびＲ５は、水素原子、炭素数１〜１０のアルキル基またはアルコキシ基、および炭素数１〜４のポリアルキレン基から選ばれるいずれかであり、それぞれ互いに同じでも異なっていてもよく、ｎは２以上の整数である）
および、基材上に、化合物（１）と、化合物（２）を含む活性エネルギー線硬化性組成物の硬化物層を形成する工程（以下、工程１という）と、該硬化物層をプラズマエッチング処理の工程（以下、工程２という）を有する成形物の製造方法である。
【発明の効果】
【０００７】
本発明の成形物は、撥水性に優れ、かつ極めて高い透明性および表面硬度を兼ね備える表面を有する。そこで、防汚性、着水防止性、着雪防止性、または着氷防止性等を必要とされる建築・建材用、家電部品用、自動車部品用等の部材、その中でも特に屋外用途の物品として好適に実用化できるものである。また、本発明の製造方法は、活性エネルギー線硬化性組成物を用い簡便な工程からなるため、生産性よく、かつ省エネルギーで環境負荷の低減を可能とするものであり、産業上の利用度は大である。
【発明を実施するための最良の形態】
【０００８】
以下、好ましい実施の形態も含めて、本発明を詳しく説明する。
【０００９】
本発明の成形物は、ヘイズ値が１％以下でかつ水との接触角が１２０度以上である特定の被覆組成物の硬化物層を有する成形物、および特定の被覆組成物の硬化物層を有するヘイズ値が１％以下でかつその表面の水との接触角が１２０度以上である成形物である。
【００１０】
そのため、本発明の成形物は、防汚性、着水防止性、着雪防止性、および着氷防止性に優れるものであり、例えば建築・建材用、家電部品用、自動車部品用等の部材、その中でも特に屋外用途の物品として好適に実用化できるものである。
【００１１】
なお、本発明でいう水との接触角とは、得られた硬化物層または成形物を２０℃の恒温室に１時間放置した後、硬化塗膜表面の水に対する接触角を２０℃にて接触角測定器（協和界面科学（株）製）を用いて測定して得られる値を意味する。
また、本発明でいうヘイズ値とは、得られた硬化物層または成形物ついて、ヘーズメーター（（株）村上色彩技術研究所製、商品名：ＨＭ−１５０）を用い、ＪＩＳ−Ｋ−７１０５に準じて測定して得られるヘイズ値を意味する。
【００１２】
本発明の成形物は、特に透明性に優れることから、全光線透過率が９０％以上であることがより好ましい。
ここでいう全光線透過率とは、前述したヘーズメーターで硬化塗膜の濁度を測定して得られる値を意味する。
【００１３】
本発明の成形物は、前述した化合物（１）と、化合物（２）を含む被覆組成物の硬化物層を基材表面に形成して得られる。
【００１４】
化合物（１）の具体例としては、例えば、ポリメチルポリシロキサンのポリアルキル変性型化合物、ポリアルキレンオキサイドの側鎖変性型化合物、末端変性型化合物、等の界面活性剤として用いられる化合物；
ポリシロキサン構造の片末端に直接またはアルキル基やポリアルキレン基等を介して間接的に（メタ）アクリロイル基を有する化合物と、それ以外のビニル基を有する単量体との共重合により得られるグラフト共重合体；
ポリシロキサン構造が、直接またはウレタン結合を介して間接的にアクリル樹脂および／またはフッ素樹脂等に結合した化合物；
ポリシロキサンの片末端に、直接または間接的にポリアルコキシシリル基またはポリクロロシリル基を有する化合物がグラフトした樹脂；
ポリシロキサンの片末端にポリアルコキシシリル基またはポリクロロシリル基を有する化合物と、無機微粒子表層の水酸基とを反応させて得られる化合物；
等が挙げられる。
【００１５】
それらの中でも、ポリシロキサン構造が、直接またはウレタン結合を介して間接的にアクリル樹脂および／またはフッ素樹脂等に結合した化合物等のフッ素系化合物を含む化合物または樹脂は、得られる成形物表面に特に優れた撥水性を付与できることから好ましい。
【００１６】
本発明において用いる化合物（１）の含有量は、特に限定されない。その中でも得られる成形物表面の透明性の観点から、化合物（１）は、被覆組成物のエッチング処理前の硬化塗膜中に、０．０５〜３０質量部の範囲となるよう用いることが好ましい。
【００１７】
本発明において用いる被覆組成物は、前述した化合物（１）の他に、化合物（２）を含む。化合物（２）は、活性エネルギー線によって硬化可能であれば特に限定されない。
そのような化合物（２）の具体例としては、例えば、ウレタン（メタ）アクリレート、エポキシ（メタ）アクリレート、ポリエステル（メタ）アクリレート、コロイダルシリカと（メタ）アクリロイルアルコキシシランを縮合して得られる有機無機ハイブリッド（メタ）アクリレート等の重合性不飽和結合を有する単官能（メタ）アクリレートおよび多官能（メタ）アクリレート等の分子中に（メタ）アクリロイルオキシ基を有する化合物が挙げられる。
それらは、所望する目的に応じて適宜選択して用いればよい。
【００１８】
ウレタン（メタ）アクリレートの具体例としては、例えば１，６−ヘキサメチレンジイソシアネートの３量体に２−ヒドロキシエチル（メタ）アクリレートを反応させたウレタントリ（メタ）アクリレート、イソホロンジイソシアネートとペンタエリスリトールトリ（メタ）アクリレートとを反応させたウレタンヘキサ（メタ）アクリレート、イソホロンジイソシアネートと２−ヒドロキシプロピル（メタ）アクリレートとを反応させたウレタンジ（メタ）アクリレート、ジシクロメタンジイソシアネートと２−ヒドロキシエチル（メタ）アクリレートとを反応させたウレタンジ（メタ）アクリレート、ジシクロメタンジイソシアネートとポリ（ｎ＝６〜１５）テトラメチレングリコールとのウレタン化反応物に２−ヒドロキシエチル（メタ）アクリレートとを反応させたウレタンジ（メタ）アクリレート等のウレタンポリ（メタ）アクリレートが挙げられる。
【００１９】
エポキシ（メタ）アクリレートの具体例としては、例えばビスフェノールＡ型ジエポキシと（メタ）アクリル酸とを反応させたエポキシジ（メタ）アクリレート等のエポキシ（メタ）アクリレートが挙げられる。
【００２０】
ポリエステル（メタ）アクリレートの具体例としては、例えば、トリメチロ−ルエタンとコハク酸および（メタ）アクリル酸とを反応させたポリエステル（メタ）アクリレート、トリメチロ−ルプロパンとコハク酸、エチレングリコ−ル、および（メタ）アクリル酸とを反応させたポリエステル（メタ）アクリレート、ポリエチレングリコールとコハク酸および（メタ）アクリル酸とを反応させたポリエステル（メタ）アクリレート等のポリエステルポリ（メタ）アクリレート等が挙げられる。
【００２１】
有機無機ハイブリッド（メタ）アクリレートの具体例としては、例えば、コロイダルシリカ等の無機微粒子と、（メタ）アクリロイルアルコキシシラン等のシラン化合物とを脱水縮合反応させて得られる有機無機ハイブリッド（メタ）アクリレート等が挙げられる。
【００２２】
ここで用いる無機微粒子の平均粒子径は、得られる硬化塗膜の透明性が良好となることから、５〜１００ｎｍであることが好ましい。
またここで用いるシラン化合物としては特に限定されないが、無機微粒子と前述した化合物（II）との相溶性や、被覆組成物の塗膜強度の向上の観点から、ビニルトリメトキシシラン、ビニルトリエトキシシラン、ｐ−スチリルトリメトキシシラン、３−（メタ）アクリロキシプロピルメチルジメトキシシラン、３−（メタ）アクリロキシプロピルトリメトキシシラン、２−（メタ）アクリロキシエチルトリメトキシシラン、２−（メタ）アクリロキシエチルトリエトキシシラン、３−（メタ）アクリロキシプロピルメチルジエトキシシラン、３−（メタ）アクリロキシプロピルトリエトキシシラン等のシラン化合物が好ましい。
【００２３】
またその他の単官能（メタ）アクリレートの具体例としては、例えばメチル（メタ）アクリレート、エチル（メタ）アクリレート、プロピル（メタ）アクリレート、ｎ−ブチル（メタ）アクリレート、ｔ−ブチル（メタ）アクリレート、イソブチル（メタ）アクリレート、２−エチルヘキシル（メタ）アクリレート、ｎ−ノニル（メタ）アクリレート、シクロヘキシル（メタ）アクリレート、ベンジル（メタ）アクリレート、ジシクロペンタニル（メタ）アクリレート、ジシクロペンテニル（メタ）アクリレート、２−ジシクロペンテノキシエチル（メタ）アクリレート、イソボルニル（メタ）アクリレート、メトキシエチル（メタ）アクリレート、エトキシエチル（メタ）アクリレート、ブトキシエチル（メタ）アクリレート、メトキシエトキシエチル（メタ）アクリレート、エトキシエトキシエチル（メタ）アクリレート、テトラヒドロフルフリル（メタ）アクリレート、２−ヒドロキシエチル（メタ）アクリレート、２−ヒドロキシプロピル（メタ）アクリレート、４−ヒドロキシブチル（メタ）アクリレート、（メタ）アクリル酸、（メタ）アクリロイルモルホリン等が挙げられる。
【００２４】
その他の２官能性（メタ）アクリレートの具体例としては、例えばエチレングリコールジ（メタ）アクリレート、１，３−プロピレングリコールジ（メタ）アクリレート、１，４−ヘプタンジオールジ（メタ）アクリレート、１，６−ヘキサンジオールジ（メタ）アクリレート、ジエチレングリコールジ（メタ）アクリレート、ネオペンチルグリコールジ（メタ）アクリレート、テトラエチレングリコールジ（メタ）アクリレート、２−ブテン−１，４−ジ（メタ）アクリレート、シクロヘキサン−１，４−ジメタノールジ（メタ）アクリレート、水素化ビスフェノールＡジ（メタ）アクリレート、１，５−ペンタンジ（メタ）アクリレート、トリメチロールエタンジ（メタ）アクリレート、トリシクロデカンジメタノールジ（メタ）アクリレート、トリメチロールプロパンジ（メタ）アクリレート、ジプロピレングリコールジ（メタ）アクリレート、１，３−ブチレングリコールジ（メタ）アクリレート、２，２−ビス−（４−（メタ）アクリロキシプロポキシフェニル）プロパン、２，２−ビス−（４−（メタ）アクリロキシ（２−ヒドロキシプロポキシ）フェニル）プロパン、ビス−（２−メタアクリロイルオキシエチル）フタレート等が挙げられる。
【００２５】
その他の３官能性以上の（メタ）アクリレートの具体例としては、例えばトリメチロールプロパントリ（メタ）アクリレート、ペンタエリスリトールトリ（メタ）アクリレート、ペンタエリスリトールテトラ（メタ）アクリレート、ジペンタエリスリトールトリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、トリペンタエリスリトールテトラ（メタ）アクリレート、トリペンタエリスリトールペンタ（メタ）アクリレート、トリペンタエリスリトールヘキサ（メタ）アクリレート、トリペンタエリスリトールヘプタ（メタ）アクリレート、トリペンタエリスリトールオクタ（メタ）アクリレート、ビス（２−（メタ）アクリロキシエチル）−ヒドロキシエチル−イソシアヌレ−ト、トリス（２−（メタ）アクリロキシエチル）イソシアヌレ−ト、等が挙げられる。
これらは、１種単独で、または２種以上を併用して用いることができる。
【００２６】
それらの中でも、得られる硬化塗膜の表面硬度が向上し、硬化塗膜表面のプラズマエッチング処理時にその表面に凹凸が形成されやすいことから、ジペンタエリスリトールペンタ（メタ）アクリレート、ジペンタエリスリトールヘキサ（メタ）アクリレート、ビス（２−（メタ）アクリロキシエチル）−ヒドロキシエチル−イソシアヌレ−ト、トリス（２−（メタ）アクリロキシエチル）イソシアヌレ−ト、コロイダルシリカを用いた有機無機ハイブリッドビニル化合物および有機無機ハイブリッド（メタ）アクリレート化合物の中から、所望する特性が発現するようこれらの中から１種単独でまたは２種以上を併用して用いることが特に好ましい。
【００２７】
本発明に用いる被覆組成物には、活性エネルギー線として紫外線を用いる場合には光重合開始剤を含有させることが好ましい。
光重合開始剤の具体例としては、例えば、ベンゾイン、ベンゾインモノメチルエーテル、ベンゾインイソプロピルエーテル、アセトイン、ベンジル、ベンゾフェノン、ｐ−メトキシベンゾフェノン、ジエトキシアセトフェノン、ベンジルジメチルケタール、２，２−ジエトキシアセトフェノン、１−ヒドロキシシクロヘキシルフェニルケトン、メチルフェニルグリオキシレート、エチルフェニルグリオキシレート、２−ヒドロキシ−２−メチル−１−フェニルプロパン−１−オン、２−エチルアントラキノン等のカルボニル化合物；テトラメチルチウラムモノスルフィド、テトラメチルチウラムジスルフィド等の硫黄化合物；２，４，６−トリメチルベンゾイルジフェニルフォスフィンオキサイド等のアシルフォスフィンオキサイド等が挙げられる。これらは、１種単独でまたは２種以上を併用して用いることができる。
【００２８】
これらの中でも、硬化促進性に優れることから、ベンゾフェノン、１−ヒドロキシシクロヘキシルフェニルケトン、アシルフォスフィンオキサイドがより好ましい。
【００２９】
本発明に用いる被覆組成物は、化合物（Ｉ）とそれと共重合可能な化合物とを塗膜成分の合計量を１００とした場合、化合物（Ｉ）／それと共重合可能な化合物＝０．０５〜３０／９９．５〜７０の比率で含有されていることが好ましい。
【００３０】
本発明に用いる被覆組成物において、光重合開始剤の含有量は特に限定されないが、被覆組成物（塗膜成分）の合計量１００質量部中に０．１〜１５質量部の範囲が好ましく、１〜１０質量部の範囲がより好ましい。
この光重合開始剤の含有量の下限値が１質量部未満では、被覆組成物の硬化性が不十分となる傾向にあり、またその上限値が１５質量部を超えると硬化塗膜の成形物に対する付着性が低下する傾向にある。
【００３１】
また、本発明に用いる被覆組成物には、本発明が目的とする透明性を損なわない範囲で、ビニル系単量体またはそれら混合物をラジカル重合開始剤の存在下に溶液重合法、塊状重合法、乳化重合法等の公知の方法で得られる共重合ポリマーや、消泡剤、沈降防止剤、潤滑剤、研磨剤、防錆剤、帯電防止剤、紫外線吸収剤、光安定剤、酸化防止剤等の各種添加剤を適宜添加してもよい。
【００３２】
また、本発明に用いる被覆組成物には、塗布方法に応じた粘度に適宜調整するため、必要に応じて有機溶剤を添加してもよい。
有機溶剤の具体例としては、例えばアセトン、メチルエチルケトン、シクロヘキサノン等のケトン系化合物；酢酸メチル、酢酸エチル、酢酸ブチル、乳酸エチル、酢酸メトキシエチル等のエステル系化合物；ジエチルエーテル、エチレングリコールジメチルエーテル、ジオキサン等のエーテル系化合物；トルエン、キシレン等の芳香族化合物；ペンタン、ヘキサン等の脂肪族化合物；イソプロパノール、ブタノール等のアルコール系化合物等が挙げられる。
【００３３】
本発明に用いる基材は、成形物に所望される性能に応じて適宜選択すればよい。
具体的には、本発明の成形物のうち、硬化物層のヘイズ値が１％以下でその硬化物層表面の水との接触角が１２０度以上である成形物の場合には、基材は透明であっても、着色または有色であってもよい。
基材が着色または有色である場合には、透明性に優れる硬化塗膜を形成できるため、基材の色を損なうことなく、撥水性および表面硬度に優れる表面の成形物が得られる。
また、本発明の成形物のうち、ヘイズ値が１％以下でかつ硬化物層表面の水との接触角が１２０度以上である成形物の場合には、その透明性が極めて優れることから、成形物の基材は、硬化物層と同等の全光線透過率と同じまたはほぼ同等であることが好ましい。
そのような基材を用いれば、成形物の透明性を維持しつつ、撥水性および表面硬度に優れる表面の成形物が得られる。
【００３４】
本発明において基材の材質は、例えばポリメチルメタクリル樹脂、ポリカ−ボネ−ト樹脂、ポリエステル樹脂、ポリ（ポリエステル）カ−ボネ−ト樹脂、ポリスチレン樹脂、ＡＢＳ樹脂、ＡＳ樹脂、ポリアミド樹脂、ポリアリレ−ト樹脂、ポリメタクリルイミド樹脂、ポリアリルジグリコ−ルカ−ボネ−ト樹脂等の各種熱可塑性樹脂や熱硬化性樹脂等、公知の合成樹脂が挙げられる。
また、本発明の成形物の形態は、シートでもフィルムでもよく、特に限定されない。
【００３５】
次に、本発明の製造方法について説明する。
本発明の製造方法は、工程１と工程２を有するものである。
工程１では、公知の方法で、基材に被覆組成物の硬化物層を形成する。具体的には、例えば、基材表面に被覆組成物を公知の方法で塗布して塗膜を形成し、必要に応じてその塗膜を乾燥させた後、その塗膜に活性エネルギー線を照射して硬化物層を形成する。
【００３６】
ここで、被覆組成物の成形物への塗布方法としては、例えばハケ塗り法、スプレーコート法、ディップコート法、スピンコート法、フローコート法等が挙げられる。この塗布方法は、成形物の形状に応じて適宜選択すればよい。
また、塗布時の塗工性の向上、レベリング性などの外観向上のために塗装被覆組成物中に有機溶剤を含有させた場合、基材表面に形成した塗膜を乾燥させ、塗膜中の有機溶剤を揮発させることが望ましい。その中でも生産性の観点から、その塗膜を、例えばＩＲヒーターおよび／または温風で加温し、６０〜１３０℃、３〜２０分の条件下で有機溶剤を揮発させることが好ましい。
また、工程１における活性エネルギー線としては、紫外線、電子線等公知の活性エネルギー線が挙げられる。
その中でも、汎用されている高圧水銀灯を用いる場合には、照射される紫外線エネルギー量が波長３４０〜３８０ｎｍの範囲において積算光量５００〜４０００ｍＪ／ｃｍ2程度の条件が好ましい。
【００３７】
次に、工程２では、得られた硬化塗膜にプラズマエッチング処理を行う。
この処理により、成形物表面に有する硬化塗膜表面の水に対する接触角を向上させることができる。このプラズマエッチング処理条件は、通常行われる表面の疎面化処理条件で行えばよく、所望に応じて決定すればよい。
【００３８】
なお、工程２におけるプラズマエッチング処理の雰囲気下は、不活性ガスであるアルゴンや、その他、酸素、4フッ化メタン等の反応性ガス等、特に限定されるものではなく、適宜選択すればよい。
【実施例】
【００３９】
以下、実施例および比較例を挙げて本発明をさらに詳しく説明する。なお、実施例中の「部」は全て「質量部」を意味する。また、実施例中の測定や評価方法は下記の通りである。
【００４０】
［評価条件］
・塗膜外観
下記方法で得られた全光線透過率（％）とヘイズ値を下記基準で評価し、その結果を表１に示す。
○：全光線透過率が９０％以上で、かつヘイズ値が１％以下の場合
×：全光線透過率が９０％未満および／またはヘイズ値が１％を超える場合
<全光線透過率／ヘイズ値>
得られた成形物ついて、ヘーズメーター（（株）村上色彩技術研究所製、商品名：ＨＭ−１５０）を用い、ＪＩＳ−Ｋ−７１０５に準じて測定し、得られた全光線透過率（％）とヘイズ値を表１に示す。
【００４１】
・水に対する接触角
得られた成形物を２０℃の恒温室に１時間放置した後、硬化塗膜表面の水に対する接触角を２０℃にて接触角測定器（協和界面科学（株）製）を用いて測定し、得られた値表１に示す。
ここで得られた水に対する接触角は、１２０度以上の場合に○とし、１２０度未満の場合に×とする。
【００４２】
・鉛筆硬度
ＪＩＳ−Ｋ−５４００に準じて硬化塗膜の鉛筆硬度を測定し、その結果を表１に示す。
【００４３】
＜実施例1＞
ジペンタエリスリトールヘキサアクリレート３０部、トリス（２−アクリロキシエチル）イソシアヌレ−ト４０部、ジシクロヘキシルメタンジオール２ｍｏｌ、ノナブチレングリコール１ｍｏｌおよび２−ヒドロキシエチルアクリレート２ｍｏｌから合成した分子量約２５００のウレタンアクリレート２０部、１，６−ヘキサンジオールジアクリレート４部、および片末端変性シリコーン（チッソ（株）製、製品名：サイラプレーンＸＰ１０８７）５部、更に光重合開始剤として１−ヒドロキシシクロヘキシルフェニルケトン１．５部、２，４，６−トリメチルベンゾイルジフェニルフォスフィンオキサイド１．５部を容器に計量して入れ、よく混合攪拌を行った。
その後、スプレー塗布法に好適な粘度に混合物を調整するため、ｎ−ブタノールと酢酸ブチルを１：１で混合した混合溶剤で希釈し、固形分が30質量％の塗料を調製した。
得られた塗料を、スプレー塗布法で透明ポリカーボネート板（厚さ３ｍｍ）に塗膜を形成し、硬化後の膜厚が10μｍ、約６０度に調節した温風乾燥器中に5分間静置させ、塗膜中の溶剤を揮発除去した。
次いで溶剤除去した塗膜表面に、空気雰囲気下でランプ強度８０Ｗ／ｃｍの高圧水銀ランプを用い、波長３４０〜３８０ｎｍの積算光量が１５００ｍＪ／ｃｍ２となる紫外線を照射し、硬化塗膜を得た。
その後プラズマエッチング処理の工程として、ＣＦ4ガスを使用し４５０Ｗの出力で硬化塗膜表面を１０分間プラズマエッチング処理した成形物を得た。
【００４４】
＜実施例２＞
四ツ口フラスコに、シリカゾル（分散媒：イソ−プロパノール、ＳｉＯ2 濃度：３０質量％、一次粒子径：１０〜１５ｎｍ、商品名：ＩＰＡ−ＳＴ、日産化学工業（株）製）２０００ｇと、３−メタクリロキシプロピルトリメトキシシラン（商品名：Ａ−１７４、日本ユニカー（株）製）３８２ｇを入れ、攪拌しながら昇温させ、揮発成分の還流が始まると同時に０．００１規定の塩酸水溶液１３９ｇを徐々に滴下させ、滴下終了後、還流下で加水分解を行った。
その後アルコールおよび水等の揮発成分を留出させ、トルエンを追加し共沸留出させた後、更にトルエンで完全に溶媒置換を行い、トルエンの分散系の表面被覆処理されたコロイダルシリカを得た（反応後の固形分濃度は約６０質量％）。
次に、ガラスビーカーに、得られた表面被覆処理されたコロイダルシリカを固形分換算にて２１部（固形分濃度６０％のトルエン溶液として３５部）、トリス（２−アクリロキシエチル）イソシアヌレ−ト５０部、ポリジメチルシロキサン鎖がグラフトしたフッ素樹脂（商品名：ＺＸ−００７C（富士化成工業（株）製）５７．１部（固形分濃度３５％、つまり固形分換算で２０部）、１，９−ノナンジオールジアクリレート６部、更に光重合開始剤として１−ヒドロキシシクロヘキシルフェニルケトン１部、２，４，６−トリメチルベンゾイルジフェニルフォスフィンオキサイド２部を容器に計量し、よく混合攪拌を行った。その後、塗装する基材をポリメチルメタクリレート板（厚さ３ｍｍ）とする以外は実施例1と同様の操作を行い、硬化塗膜を有する成形物を得た。
【００４５】
＜実施例３〜５、比較例１、３、および４＞
表１に示した組成、その配合比および基材を用いる以外は、実施例１と同様な操作を行い、硬化塗膜を有する成形物を得た。
【００４６】
＜比較例２＞
表１に示した組成、その配合比および基材を用いかつプラズマエッチング処理を施さない以外は、実施例１と同様にして硬化塗膜を有する成形物を得た。
【００４７】
【表１】
2005205783.tif 000003
【００４８】
なお、表中の略号は次の通りである。
Ｓｉ−Ａ：片末端メタクリルおよびポリエチレングリコール変性ポリジメチルシロキサンＳｉ−Ｂ：ポリジメチルシロキサン鎖がグラフトしたフッ素樹脂（固形分換算）
ＣＳ    ：平均粒子径２０ｎｍであるコロイダルシリカと３−メタアクリロキシプロピルトリメトキシシランの縮合物（固形分換算）
ＧＦ    ：平均粒子径が７．２μｍであるガラス粒子
ＵＡ    ：ジシクロヘキシルメタンジオール２ｍｏｌ、ノナブチレングリコール１ｍｏｌおよび２−ヒドロキシエチルアクリレート２ｍｏｌから合成した分子量２５００のウレタンアクリレート
ＤＰＨＡ：ジペンタエリスリトールヘキサアクリレート
ＴＡＩＣ：トリス（２−アクリロイルオキシエチル）イソシアヌレート
ＨＤＤＡ：１，６−ヘキサンジオールジアクリレート
ＮＤＤＡ：１，９−ノナンジオールジアクリレート
ＦＡ  ：パーフルオロオクチルエチルアクリレート
ＨＣＰＫ：１−ヒドロキシシクロヘキシルフェニルケトン
ＡＰＯ：２，４，６−トリメチルベンゾイルジフェニルフォスフィンオキサイド
ＰＣ：ポリカーボネート板（厚さ３ｍｍ）
ＰＭＭＡ：ポリメチルメタクリレート板（厚さ３ｍｍ）
【００４９】
［考察］
表１から明らかなように、実施例１〜５で得られた塗膜は１２０度を超える撥水性を発現しつつ、かつ優れた透明性を有し低いヘイズ値の成形物が得られた。一方、比較例では、硬化塗膜中にシリコーン構造を有しない、またはプラズマ処理が施されない等の理由によって、硬化塗膜の透明性や撥水性のいずれかの物性が劣る結果が得られた。